СЫРЬЕВАЯ СМЕСЬ ДЛЯ ПРОИЗВОДСТВА КЕРАМЗИТА
MIXTURE OF RAW MATERIALS FOR PRODUCTION OF LIGHT EXPANDED CLAY AGGREGATE

Изобретение относится к промышленности строительных материалов и касается производства керамзита.
Известна сырьевая смесь для производства керамзита, содержащая, мас.%: глинистое сырье 75,5-76,8; волокнистые отходы первичной переработки шерсти 0,9-1,4; вода - остальное [1].
Задачей изобретения является повышение прочности керамзита, полученного из сырьевой смеси.
Технический результат достигается тем, что сырьевая смесь для производства керамзита, содержащая глинистое сырье, волокнистые отходы первичной переработки шерсти, воду, дополнительно содержит шлам огранки хрусталя, образующийся на стадии алмазного гранения и химической полировки, при следующем соотношении компонентов, мас.%: глинистое сырье 72,0-73,0; волокнистые отходы первичной переработки шерсти 0,8-1,2; вода 18,0-22,0; шлам огранки хрусталя 5,2-7,8.
В таблице приведены составы сырьевой смеси.
Состав №
Компоненты
Прочность при сжатии, МПа
Глинистое
Волокнистые отходы первичной переработки шерсти
Вода
Шлам огранки хрусталя
1
73,0
1,2
18,0
7,8
~4
2
72,5
1,0
20,0
6,5
~4
3
72,0
0,8
22,0
5,2
~4
Шлам огранки хрусталя, образующийся на стадии алмазного гранения и химической полировки образуется вследствие того, что в процессе гранения часть стекла сошлифовывается и смывается. В шламе присутствует корунд, попадающий при заточке алмазных кругов, и кальцит, попадающий в результате смывания разметочных линий, наносимых меловой суспензией.
Глинистое сырье смешивают со шламом огранки хрусталя, волокнистыми отходами первичной переработки шерсти, затем добавляют воду и вновь перемешивают. Из полученной сырьевой смеси формуют гранулы размером 20-40 мм, которые сушат и обжигают при температуре 900-1000°С.
Источник информации
1. SU 628129, C04B 14/12, 1978.